(57)【要約】酪酸またはその誘導体もしくは前駆体などの血管形成因子と組み合わせてシアノアクリレートを含む、組織接着剤。【特許請求の範囲】
【請求項１】
血管形成因子と組み合わせてシアノアクリレートを含む、組織接着剤。
【請求項２】
前記血管形成因子が、酪酸またはその誘導体または前駆体である、請求項１に記載の組織接着剤。
【請求項３】
前記血管形成因子が、酪酸塩である、請求項２に記載の組織接着剤。
【請求項４】
前記血管形成因子が、ナトリウム、カリウム、カルシウム、アンモニウム、またはリチウム酪酸塩である、請求項３に記載の組織接着剤。
【請求項５】
前記酪酸、その誘導体または前駆体が、酪酸またはヒドロキシ酪酸の残基を含むポリマーとして存在する、請求項２に記載の組織接着剤。
【請求項６】
前記血管形成因子が、α-モノブチリン、α-ジブチリン、β-ジブチリン、またはトリブチリンである、請求項１または２に記載の組織接着剤。
【請求項７】
前記血管形成因子が、ヒドロキシブチレートである、請求項１または２に記載の組織接着剤。
【請求項８】
前記シアノアクリレートが、アルキル２-シアノアクリレート、アルケニル２-シアノアクリレート、アルコキシアルキル２-シアノアクリレート、またはカルボアルコキシアルキル２-シアノアクリレートからからなる群より選択される、請求項１乃至７のいずれか一項に記載の組織接着剤。
【請求項９】
前記シアノアクリレートのアルキル基が、１乃至１６の炭素原子を有する、請求項８に記載の組織接着剤。
【請求項１０】
前記シアノアクリレートが、メチル２-シアノアクリレート、エチル２-シアノアクリレート、n-プロピル２-シアノアクリレート、イソ-プロピル２-シアノアクリレート、n-ブチル２-シアノアクリレート、イソ-ブチル２-シアノアクリレート、ヘキシル２-シアノアクリレート、n-オクチル２-シアノアクリレート、２-オクチル２-シアノアクリレート、２-メトキシエチル２-シアノアクリレート、２-エトキシエチル２-シアノアクリレート、及び２-プロポキシエチル２-シアノアクリレートからなる群より選択される、請求項１乃至７のいずれか一項に記載の組織接着剤。
【請求項１１】
少なくとも0.05MPaの接着強度を有する、請求項１乃至１０のいずれか一項に記載の組織接着剤。
【請求項１２】
0.05乃至0.8MPaの接着強度を有する、請求項１乃至１０のいずれか一項に記載の組織接着剤。
【請求項１３】
少なくとも1ng/mlの血管形成因子の接着剤を放出する、請求項１乃至１２に記載の組織接着剤。
【請求項１４】
少なくとも10ngの血管形成因子を放出する、請求項１乃至１２に記載の組織接着剤。
【請求項１５】
10μg未満の血管形成因子を放出する、請求項１乃至１２に記載の組織接着剤。
【請求項１６】
1μg未満の血管形成因子を放出する、請求項１乃至１２に記載の組織接着剤。
【請求項１７】
少なくとも5%w/wの血管形成因子を含む、請求項１乃至１６に記載の組織接着剤。
【発明の詳細な説明】
【技術分野】
【０００１】
本発明は、接着剤及び血管形成、特に外科における新規な血管形成性接着剤に関する。
【背景技術】
【０００２】
組織の接着は、皮膚創傷の閉鎖、神経断裂の再構成、移植した組織の再連結、血管の封鎖、気胸及びフィステルの治療、脈管及び腸管の吻合の支持、軟骨及び骨軟骨の欠損の治療、骨折治癒、半月板断裂及び破裂した靱帯の治療、腱損傷または筋損傷の修復、並びに移植した生体材料及び組織設計装置の結合を含む全外科処置の、必須の部分である。
【０００３】
全ての組織接着剤の根本的な目的は、自然な生物学的修復が起こるのに十分な長さに亘り、組織をくっつけておくことである。生物学的修復には、典型的に、組織中の細胞の修復モードへの活性化及び、決定的には細胞の修復を提供するための血管形成の刺激、活性化した細胞のための栄養及び酸素を含む。
【０００４】
組織修復を刺激するための生物活性の使用を説明した、多数の文献がある。しかしながら、生物学的活性を使用する組織修復機構、例えば新血管形成の刺激のみでは、組織間の大きな欠損を治癒させるために十分ではない。生物学的機構により微視的レベルで組織を結合させるためには、統合しようとする二つの組織を、巨視的レベルで近接した並置に維持することが必須である。
【０００５】
今日まで、接着は、主に縫合またはステープリングなどの機械的な固定技術を用いて行われている。しかしながら、生物学的粘着剤または接着剤の適用が有用な場合がある。例えば縫合は、これを配置した軟骨中に非治癒欠損の形成を引き起こすため、軟骨の修復には不適当である。内部組織及び器官の縫合はまた、接着剤の適用に比べて、時間がかかり、且つ技術的に困難である。骨または所定の移植片などの、接着を必要としうる他の組織が縫合またはステープリングを行うには硬すぎる一方で、別の軟部組織は、縫合またはステープリングを行うには脆すぎで緊張に耐えられない。
【０００６】
従って、生物学的応用のために、フィブリン等の生物学的接着剤及びシアノアクリレート等の合成接着剤を含む接着剤が開発されている。
【０００７】
血液凝固カスケード等の自然に起こる接着過程を利用する生物学的接着剤（フィブリン）には、多数の利点がある。これらは身体に容易に許容され、且つ完全に分解して十分な生物学的修復を可能にする。しかしながら、こうした接着剤の結合力は、結合した組織が著しい緊張の下に置かれるあらゆる場合を含む、多くの応用に必要とされるレベルをはるかに下回る。
【０００８】
多数の合成接着剤が工業用及び消費者向け使用のために製造されている。シアノアクリレートを含むこれらの中には、生物学的組織を接着するために使用されているものがある。
【０００９】
シアノアクリレートを使用する利点は、これらがこの上なく強力な結合を組織間に形成することである。しかしながら、シアノアクリレートは生物学的修復に対して障壁として作用するため、他の固定装置の使用に取って代わってはいない。
【００１０】
したがって、活発に組織修復を刺激するシアノアクリレート接着剤を製造することが望ましいであろう。
【００１１】
ほとんどの組織において、新血管形成の阻害が虚血及び組織死をもたらしうる一方で、新血管形成の刺激が組織修復の促進をもたらすことは確立された事実である。
【００１２】
組織修復を刺激するための血管形成因子のデリバリーに関して、出版された文献がある。WO97/16176、WO01/03607、及びUS6152141には、血管修復を促進する血管形成因子の放出が開示され、EP0295721には、血管形成因子を用いる半月板の治癒の促進が開示され、その一方ではEP0530804には軟骨及び骨の治癒を促進するための血管形成物質の使用が開示されている。
【００１３】
酪酸は、有効な血管形成剤であり、火傷、創傷、及び骨折の治療のための血管形成因子として使用されている。酪酸は、ブタン酸としても知られる、４炭素の脂肪酸である。前記文献は、10-1000ngの酪酸の局所放出が所望の血管形成効果を達成するために十分であることを示唆している。しかしながら、酪酸は、身体から迅速に除去されることが既知であり、したがって、治療用血管形成の応用のためには、持続的放出性デリバリー媒体中にこれを導入することが示唆されている。脂質血管形成因子は、網から単離されている（Catsimppoolas et al., 1984, JAMA 252:2034-2036）。該血管形成因子は、モノブチリンであることが判明した（Wilkinson et al., 1991, J. Biol. Chem. 266:16886-16891）。
【００１４】
モノブチリンは、酪酸のプロドラッグであると考えることができる。別のプロドラッグには、トリブチリンが含まれる。トリブチリンは、加水分解されて酪酸を放出することができる（Chen et al., 1994, Cancer Research 54, 3494-3499, Bohmig et al., 1999, Transplant Immunology, 7, 221-227）。トリブチリンは、新血管形成を阻害することが望ましい抗癌治療における使用のために推奨されており、血管形成性薬剤とはとらえられていない。
【００１５】
組織修復応用における、シアノアクリレート接着剤の使用を開示する先行技術がある（Barley et al., U.S.Pat. No: 6342213, シアノアクリレート接着剤の使用による縫合不能な創傷の治療方法; Hyon et al., U. S. Pat. No: 6316523, 外科使用のための接着組成物; Shalay, U. S. Pat. No: 6299631,ポリエステル／シアノアクリレート組織接着製剤;Kotzev, U. S. Pat. No: 6224622, 生体吸収可能なシアノアクリレート組織接着剤）。しかしながら、これら特許のいずれも、シアノアクリレートへの血管形成成分の添加を開示してはいない。
【００１６】
組織シーラントへの活性分子の導入を開示した文献がある（MacPhee et al., U. S. Pat. No 6117425, 補足及び未補足の組織シーラント、その製造及び使用の方法）。しかし、この特許は、他の汎用の組織シーラントの長いリストを提供しているにもかかわらず、シアノアクリレートには全く言及していない。
【００１７】
ヨードなどの単純な活性分子がシアノアクリレートに導入されている（Askill et al., U. S. Pat. No.:6214332, 抗菌剤を含むシアノアクリレートエステル組成物の使用による、縫合可能な創傷の閉鎖方法）。しかし、血管形成剤は、通常はタンパク質または化学的に活性な求核剤であり、これはシアノアクリレートを早計に硬化させてしまい、組織接着剤として役に立たなくしてしまう。然るに、当業界には、シアノアクリレートに血管形成剤を導入することはできないとする先入観がある。
【特許文献１】WO97/16176
【特許文献２】WO01/03607
【特許文献３】US6152141
【特許文献４】EP0295721
【特許文献５】EP0530804
【非特許文献１】Catsimppoolas et al., 1984, JAMA 252:2034-2036
【非特許文献２】Wilkinson et al., 1991, J. Biol. Chem. 266:16886-16891
【非特許文献３】Chen et al., 1994, Cancer Research 54, 3494-3499
【非特許文献４】Bohmig et al., 1999, Transplant Immunology, 7, 221-227
【発明の開示】
【発明が解決しようとする課題】
【００１８】
生物学的に活性な血管形成剤を放出する生物学的応用における使用のためのシアノアクリレート接着剤を提供することが、本発明の目的である。
【００１９】
出願人は、トリブチリン及び幾つかの関連分子（酪酸プロドラッグ）を発見したが、これらはまた新血管形成を刺激することができ、驚くべきことにシアノアクリレートを早計に硬化させることがない。
【課題を解決するための手段】
【００２０】
したがって、本発明のためには、シアノアクリレートを血管形成因子と組み合わせて含む組織接着剤が提供され、これは薬理効果をもたらす量で放出可能なものである。
【発明を実施するための最良の形態】
【００２１】
シアノアクリレート接着剤は、典型的には、アルキル２-シアノアクリレート、アルケニル２-シアノアクリレート、アルコキシアルキル２-シアノアクリレート、及びカルボアルコキシアルキル２-シアノアクリレートからなる群より選択され、前記の一つ以上のシアノアルキレートのアルキル基が、１乃至１６の炭素原子を有する。
【００２２】
シアノアクリレートは、好ましくは、メチル２-シアノアクリレート、エチル２-シアノアクリレート、n-プロピル２-シアノアクリレート、イソ-プロピル２-シアノアクリレート、n-ブチル２-シアノアクリレート、イソ-ブチル２-シアノアクリレート、ヘキシル２-シアノアクリレート、n-オクチル２-シアノアクリレート、２-オクチル２-シアノアクリレート、２-メトキシエチル２-シアノアクリレート、２-エトキシエチル２-シアノアクリレート、及び２-プロポキシエチル２-シアノアクリレートからなる群より選択される。
【００２３】
本発明の第一の実施態様においては、血管形成因子は、酪酸またはその誘導体もしくは前駆体である。
【００２４】
前記血管形成因子は、
・酪酸（ブタン酸、C4H8O2）及び酪酸塩、ナトリウム、カリウム、カルシウム、アンモニウム、及びリチウム塩を含む、
・酪酸誘導体及び酪酸残基を含むポリマー、
・α-モノブチリン（1-グリセロールブチレート；1-(2,3ジヒドロキシプロピルブタノエート；C7H14O4）、
・α-ジブチリン（1,3-グリセロールジブチレート；1,3-(2ジヒドロキシプロピル）ジブタノエート；C11H20O5）、
・β-モノブチリン（1,3-グリセロールジブチレート；1,2-(3ヒドロキシプロピル）ジブタノエート；C11H20O5）、
・トリブチリン（グリセロールトリブチレート；1,2,3-（プロピル）トリブタノエート；C15H26O4）、
・ヒドロキシ酪酸残基を含むヒドロキシブチレートポリマー
を含んで良い。
【００２５】
血管形成因子は、適切に0.05MPa以上、好ましくは少なくとも0.2MPa、さらに好ましくは少なくとも0.5MPaの接着強度が得られるような割合でシアノアクリレートに加える。典型的には、得られる接着強度は0.05乃至0.8MPaの範囲となるべきである。
【００２６】
いったん硬化すると、前記シアノアクリレートは少なくとも1ng/mlの血管形成因子の接着剤を適切に放出する。前記シアノアクリレートは、好ましくは10μg、さらに好ましくは１μgの血管形成因子を放出するが、適切には100μg未満の血管形成因子を放出する。
【００２７】
本発明を、以下の実施例及び添付の図面を参照して詳説する。図１は、５％乃至５０％（w/w）のトリブチリンが、接着特性の許容しがたい喪失を伴わずにシアノアクリレートに添加可能であることを示す。図２は、トリブチリンが、５％w/wトリブチリンシアノアクリレート試料から７日間に亘って放出されることを示す。
【００２８】
（実施例１）
0.5gの無菌トリブチリンをシアノアクリレート（9.5g）に添加して、無菌のプラスチックの万能管（universal tube）中に５％（w/w）を調製した。これを２分間撹拌し、確実に均一にブレンドした。ブレンドした接着剤の40μlのアリコートを新たに切った肋軟骨の表面に適用した。二つの表面を１分間に亘って合わせておいて固定させ、水性条件中にさらに１時間おいて硬化を起こさせた。結合強度を、Nene MC3000機を用いて試験し、ここで結合した軟骨片を分離するために要した、適用した力を記録した。データによると、５％乃至５０％（w/w）のトリブチリンが、接着特性の許容しがたい喪失を伴わずにシアノアクリレートに添加可能であった。
【００２９】
（実施例２）
0.5gの無菌トリブチリンをシアノアクリレート（9.5g）に添加して、無菌のプラスチックの万能管（universal tube）中に５％（w/w）を調製した。これを２分間撹拌し、確実に均一にブレンドした。ブレンドした接着剤の小さなディスクを、塩基性溶液（希トリエチルアミン0.1%水溶液）に落とした。前記ディスクを取り除き、簡単に洗浄して乾燥させた。その後、前記ディスクを2mlの水中に配置し、50℃にて１、５、７日間に亘って撹拌を継続しつつ貯蔵した。水を除去した後、ジクロロメタンを2mlずつ加えて放出されたトリブチリンを全て抽出した。ジクロロメタン層をガスクロマトグラフィーを用いて分析し、トリブチリンの量を記録した。前記ディスクを乾燥させた後、真水中、50℃に配置してさらに１日置いた。真水中に放出されたトリブチリンの量を、第一の試料について記載したように測定した。データにより、トリブチリンが５％w/wトリブチリンシアノアクリレート試料から７日間に亘って放出されることが示された。
【図面の簡単な説明】
【００３０】
【図１】図１は、５％乃至５０％（w/w）のトリブチリンが、接着特性の許容しがたい喪失を伴わずにシアノアクリレートに添加可能であることを示す図である。
【図２】図２は、トリブチリンが、５％w/wトリブチリンシアノアクリレート試料から７日間に亘って放出されることを示す図である。
【図１】
2006506149.tif 000002
【図２】
2006506149.tif 000003
【国際調査報告】
2006506149.tif 000004
2006506149.tif 000005
2006506149.tif 000006
2006506149.tif 000007